СПОСОБ ПОЛУЧЕНИЯ СТЕКЛОКЕРАМИТА
METHOD OF PRODUCING GLASS-CERAMITE

Изобретение касается производства стеклокерамита, применяемого дня наружной и внутренней облицовки стен зданий и сооружений.
Известен способ получения стеклокерамита, включающий подготовку и дозирование сырьевых компонентов (стеклобоя, кварцевого песка, глины), формование подложки, образование на подложке декоративного слоя (из цветного стеклогранулята), обжиг [1]. Подложка и декоративный слой стеклокерамита, полученного таким способом, являются разнородными, что может приводить к отслаиванию декоративного слоя.
Задача изобретения состоит в повышении однородности подложки и отделочного слоя стеклокерамита.
Технический результат достигается тем, что по способу получения стеклокерамита, включающему подготовку и дозирование сырьевых компонентов, их смешивание, формование из полученной смеси подложки, образование на подложке декоративного слоя, обжиг, для формования подложки используют смесь, включающую, мас.%: стеклобой 45,0-50,0; глина 10,0-15,0; предварительно вспученный и пропитанный 3-5% растворами азотнокислых солей кобальта, или никеля, или марганца, или меди и высушенный до влажности не более 9% перлит 35,0-45,0, а декоративный слой получают путем оплавления поверхности подложки до образования стекловидной пленки.
В производстве стеклокерамита может быть использован бой любого стекла (тарного, листового, медицинского, сортового и др.), любая легкоплавкая глина.
Перлит вспучивают, пропитывают 3-5% растворами азотнокислых солей кобальта, или никеля, или марганца, или меди и высушивают до влажности не более 9%.
Ниже приведены примеры получения стеклокерамита указанным способом.
1. Бой стекла (листового) промывают от загрязнений и размалывают до прохождения через сетку №0,14. Перлит и глину (беложгущуюся) размалывают (сухим способом) и просеивают через сетку №1,25. Компоненты дозируют (в количестве, мас.%: стеклобой 45,0; глина 10,0; перлит 45,0) и смешивают. Из полученнной смеси, увлажненной до 9-13%, формуют подложку стеклокерамита, которую обжигают в электропечи при температуре 850°C. После обжиг а поверхность подложки оплавляют (плазмой) до образования стекловидной пленки, получая цветной декоративный слой.
2. Бой стекла (тарного) промывают от загрязнений и размалывают до прохождения через сетку №0,14. Перлит и глину (красножгущуюся) размалывают (сухим способом) и просеивают через сетку №1,25. Компоненты дозируют (в количестве, мас.%: стеклобой 50,0; глина 15,0; перлит 35,0) и смешивают. Из полученнной смеси формуют подножку стеклокерамита, которую обжигают в электропечи при температуре 900°C. После обжига поверхность подложки оплавляют (газовой горелкой) до образования стекловидной пленки.
Возможна дополнительная пропитка декоративного слоя стеклокерамита любым (натриевым, калиевым) жидким стеклом с последующим его отверждением в естественных условиях.
Источники информации
1. Строительные материалы: Справочник. / Под ред. А.С.Болдырева, П.П.Золотова. - М.: Стройиздат, 1989. - С.171.